(57)【要約】【課題】偏光フィルムが高温条件に晒されたときの、特に吸収軸と直交する方向の収縮率を低減し、また染色性にも優れる偏光フィルムの製造方法を提供する。【解決手段】ポリビニルアルコール系樹脂原反フィルム１を、膨潤槽３、染色槽４及びホウ酸槽５の順に通過させて連続的に処理し、かつ、染色槽４及びホウ酸槽５のうち少なくとも一つの槽で一軸延伸して偏光フィルム９を製造するにあたり、膨潤槽３では、ポリビニルアルコール系樹脂原反フィルム１を一軸延伸しながら膨潤処理を行い、かつ、原反フィルム１から偏光フィルム９を得るまでの総延伸倍率に対する膨潤槽３での延伸倍率の割合が５０％以上となるようにする。得られる偏光フィルム９の少なくとも片面に透明保護フィルムを貼合して、偏光板とすることができる。【選択図】図１
2012003173.tif 000002
【特許請求の範囲】
【請求項１】
ポリビニルアルコール系樹脂原反フィルムを、膨潤処理工程、染色処理工程及びホウ酸処理工程の順に通過させて連続的に処理し、かつ、染色処理工程及びホウ酸処理工程のうち少なくとも一つの工程で一軸延伸して偏光フィルムを製造する方法であって、
前記膨潤処理工程は、前記ポリビニルアルコール系樹脂原反フィルムを一軸延伸しながら行われ、かつ、前記原反フィルムから偏光フィルムを得るまでの総延伸倍率に対する前記膨潤処理工程での延伸倍率の割合が５０％以上となるようにすることを特徴とする、偏光フィルムの製造方法。
【請求項２】
前記膨潤処理工程は、１０〜７０℃の温度で行われる請求項１に記載の方法。
【請求項３】
前記膨潤処理工程は、実質的に溶解成分のない純水中で行われる請求項１又は２に記載の方法。
【請求項４】
請求項１〜３のいずれかに記載の方法で偏光フィルムを製造した後、得られる偏光フィルムの少なくとも片面に透明保護フィルムを貼合することを特徴とする、偏光板の製造方法。
【発明の詳細な説明】
【技術分野】
【０００１】
本発明は、ポリビニルアルコール系偏光フィルムの製造方法に関するものであり、詳しくは、偏光フィルムの吸収軸と直交する方向の収縮率を低減するとともに、染色効率にも優れる偏光フィルムの製造方法に関するものである。本発明はまた、この方法によって得られる偏光フィルムの少なくとも片面に透明保護フィルムを貼合して偏光板を製造する方法にも関係している。
【背景技術】
【０００２】
偏光板は通常、二色性色素が吸着配向しているポリビニルアルコール系樹脂からなる偏光フィルムの片面又は両面に接着剤層を介して、透明保護フィルム、例えばトリアセチルセルロースに代表される酢酸セルロース系の透明保護フィルムを積層した構成となっている。これを、必要により他の光学フィルムを介して液晶セルに粘着剤で貼り合わせ、液晶表示装置の構成部品とする。
【０００３】
偏光フィルムの製造方法として、例えば特開平 10-153709号公報（特許文献１）には、ポリビニルアルコール系樹脂フィルムを水に浸漬して膨潤させた後、ヨウ素で染色し、次いで延伸し、さらにヨウ素を定着させるためにホウ酸処理し、水洗した後、乾燥する方法が記載されている。水による膨潤処理は、染色に先立ってフィルムを均一に膨潤させ、染色時間の短縮、染色ムラの改善などを目的として行われる。このとき、染色ムラを抑制するなどの観点から、特許文献１では、膨潤処理浴にホウ酸を含有させている。また、この特許文献１では、染色後にホウ酸を含む水溶液にフィルムを浸漬して延伸を行い、その後さらにホウ酸水溶液に浸漬し、架橋による耐水化処理（この文献では、定着ないし固定と呼称）を行っている。
【０００４】
膨潤処理、染色処理、ホウ酸処理及び乾燥処理を経て製造された偏光フィルムは、高温条件に晒されると、架橋剤としてホウ酸を用いているためにホウ酸架橋が進行し、製造時の機械方向（ＭＤ）、すなわち吸収軸方向だけでなく、吸収軸と直交する方向（ＴＤ）にも収縮する。
【０００５】
特開 2001-141926号公報（特許文献２）には、染色ムラの抑制を目的として、ポリビニルアルコール系樹脂フィルムを水浴中に浸漬して膨潤させるとともに、その浴中で初期状態の １.１〜４倍に延伸処理を行い、その後、二色性色素による染色処理及び架橋処理を施して、偏光フィルムを製造する方法が記載されている。この文献の実施例１では、膨潤浴で２倍の延伸倍率とし、その後、ヨウ素染色浴及びホウ酸処理浴でもそれぞれ延伸処理し、最終的に ６.５倍の総延伸倍率としており、また実施例２では、膨潤浴で ２.５倍の延伸倍率とし、その後、ヨウ素染色浴及びホウ酸処理浴でもそれぞれ延伸処理し、最終的に６倍の総延伸倍率としている。この文献に開示される方法は、染色ムラの抑制に有効であるものの、本発明者らの実験によれば、膨潤浴において実施例に示される程度の倍率で延伸しただけでは、最終的に得られる偏光フィルムが高温条件に晒されたときの収縮が依然として大きいことが明らかになってきた。
【０００６】
一方、特開 2005-114990号公報（特許文献３）には、ポリビニルアルコール系樹脂フィルムを、膨潤処理、染色処理及びホウ酸処理の順に浴中で連続的に処理し、かつこれらのうち少なくとも一つの工程で一軸延伸して偏光フィルムを製造する際、膨潤処理と染色処理の間に湿式延伸工程を設け、その湿式延伸工程においては、ホウ酸水溶液を用い、その水溶液中で １.１倍以上３倍未満の延伸倍率で一軸延伸することにより、色ムラの一層の改善を図ることが記載されている。また、特開 2008-249766号公報（特許文献４）には、上記特許文献３に開示されるような、膨潤処理と染色処理の間に １.１倍以上の延伸倍率で一軸延伸を行う湿式延伸工程を設けた場合には、得られる長尺の偏光フィルムの幅方向中央部と端部とで色相にばらつきを生じやすいことから、膨潤処理と染色処理の間に水浸漬処理工程を設け、そこでの延伸倍率が １.０５倍以下となるようにすることが記載されている。
【先行技術文献】
【特許文献】
【０００７】
【特許文献１】特開平１０−１５３７０９号公報
【特許文献２】特開２００１−１４１９２６号公報
【特許文献３】特開２００５−１１４９９０号公報
【特許文献４】特開２００８−２４９７６６号公報
【発明の概要】
【発明が解決しようとする課題】
【０００８】
先述のとおり、膨潤処理、染色処理、ホウ酸処理及び乾燥処理を経て製造された偏光フィルムは、高温条件に晒されると、吸収軸方向（ＭＤ）に収縮するだけでなく、吸収軸と直交する方向（ＴＤ）にも収縮する。そして従来から採用されている偏光フィルムの製造方法では、このような収縮、特に吸収軸と直交する方向の収縮を抑制することは困難であった。そこで、本発明が解決しようとする課題は、偏光フィルムが高温条件に晒されたときの、特に吸収軸と直交する方向の収縮率を低減し、また染色性にも優れる偏光フィルムの製造方法を提供することにある。
【課題を解決するための手段】
【０００９】
すなわち本発明は、ポリビニルアルコール系樹脂原反フィルムを、膨潤処理工程、染色処理工程及びホウ酸処理工程の順に通過させて連続的に処理し、かつ、染色処理工程及びホウ酸処理工程のうち少なくとも一つの工程で一軸延伸して偏光フィルムを製造する方法であって、この膨潤処理工程は、上記のポリビニルアルコール系樹脂原反フィルムを一軸延伸しながら行われ、かつ、上記の原反フィルムから偏光フィルムを得るまでの総延伸倍率に対する上記の膨潤処理工程での延伸倍率の割合が５０％以上となるようにする、偏光フィルムの製造方法を提供するものである。
【００１０】
この方法において、上記の膨潤処理工程は、１０〜７０℃の温度で行われることが好ましい。また、この膨潤処理工程は、実質的に溶解成分のない純水中で行われることが好ましい。
【００１１】
さらに本発明は、上記いずれかの方法で偏光フィルムを製造した後、得られる偏光フィルムの片面又は両面に保護フィルムを貼合することにより、偏光板を製造する方法をも提供するものである。
【発明の効果】
【００１２】
本発明の方法によれば、染色効率よく、かつ吸収軸と直交する方向の収縮率が低く抑えられた偏光フィルムを製造することができる。
【図面の簡単な説明】
【００１３】
【図１】本発明の方法を実施するのに好適な装置の配置例を示す模式図である。
【発明を実施するための形態】
【００１４】
以下、本発明を詳細に説明する。本発明においては、ポリビニルアルコール系樹脂原反フィルムを、膨潤処理工程、染色処理工程及びホウ酸処理工程の順に通過させて連続的に処理し、かつ、染色処理工程及びホウ酸処理工程のうち少なくとも一つの工程で一軸延伸して偏光フィルムを製造する。このように連続的に処理する関係上、ポリビニルアルコール系樹脂原反フィルムは通常、ロール状で供給される。図１に、本発明に係る偏光フィルムの製造方法を実施するのに好適な装置の配置例を模式的に示した。
【００１５】
図１に示す例では、原反ロール２から繰り出されるポリビニルアルコール系樹脂原反フィルム１が、膨潤処理を行うための膨潤槽３、染色処理を行うための染色槽４、及びホウ酸処理を行うためのホウ酸槽５を、順次通過するようになっている。ホウ酸槽５を出た後のポリビニルアルコール系樹脂フィルムは通常、水洗槽６を通って、その前の槽で付着した未反応のホウ酸水溶液が洗い流され、その後、乾燥炉８を通って乾燥され、偏光フィルム９が得られるようになっている。図示は省略するが、その後通常は、得られる偏光フィルムの少なくとも片面に透明保護フィルムが貼合され、偏光板となる。
【００１６】
そして本発明では、上記の各工程を経て偏光フィルムを製造するにあたり、膨潤層３を通すときに行われる膨潤処理工程は、原反フィルム１を一軸延伸しながら行い、かつ、原反フィルム１から偏光フィルム９を得るまでの総延伸倍率に対するこの膨潤処理工程での延伸倍率の割合が５０％以上となるようにする。この膨潤処理工程では、水を主成分とする液体が膨潤浴として用いられる。
【００１７】
このように、本発明に係る偏光フィルムの製造方法は、好ましくは以下の工程（１）〜（６）を含む。
（１）ポリビニルアルコール系樹脂原反フィルム１を、水を主成分とする膨潤浴が入った膨潤槽３を通過させ、その膨潤浴と接触させて膨潤させる膨潤処理工程、
（２）膨潤されたポリビニルアルコール系樹脂フィルムを、二色性色素を含む染色浴が入った染色槽４を通過させ、その染色浴で染色する染色処理工程、
（３）染色されたポリビニルアルコール系樹脂フィルムを、ホウ酸を含む水溶液が入ったホウ酸槽５を通過させ、架橋させるホウ酸処理工程、
（４）ポリビニルアルコール系樹脂フィルムを一軸延伸する延伸工程、
（５）ホウ酸処理されたポリビニルアルコール系樹脂フィルムを、水を主成分とする液で洗浄するための水洗槽６を通過させる水洗処理工程、及び、
（６）水洗処理後に乾燥炉８を通過させる乾燥工程。
【００１８】
以下、原反となるポリビニルアルコール系樹脂フィルム及び上記の各工程について、順を追って詳細に説明する。
【００１９】
［ポリビニルアルコール系樹脂原反フィルム］
偏光フィルムを構成するポリビニルアルコール系樹脂は、ポリ酢酸ビニル系樹脂をケン化することにより得られる。ポリ酢酸ビニル系樹脂は、酢酸ビニルの単独重合体であるポリ酢酸ビニルのほか、酢酸ビニルとこれに共重合可能な他の単量体との共重合体であってもよい。酢酸ビニルに共重合可能な他の単量体としては、例えば、不飽和カルボン酸類、不飽和スルホン酸類、オレフィン類、ビニルエーテル類などが挙げられる。ポリビニルアルコール系樹脂のケン化度は、通常８５〜１００モル％程度、好ましくは９８〜１００モル％である。ポリビニルアルコール系樹脂はさらに変性されていてもよく、例えば、アルデヒド類で変性されたポリビニルホルマールやポリビニルアセタールなども使用し得る。また、ポリビニルアルコール系樹脂の重合度は、通常１,０００〜１０,０００程度、好ましくは１,５００〜５,０００である。
【００２０】
かかるポリビニルアルコール系樹脂を製膜したものが、偏光フィルムの原反フィルムとして用いられる。ポリビニルアルコール系樹脂を製膜する方法は特に限定されるものでなく、公知の方法で製膜することができる。ポリビニルアルコール系樹脂原反フィルムの膜厚は特に限定されないが、例えば、２０〜１００μm 程度、好ましくは３０〜８０μm である。この原反フィルムは、先述のとおり、通常はロール状で供給され、その実用的な幅は、１,５００〜６,０００mm程度の範囲にある。
【００２１】
［膨潤処理工程］
原反フィルム１にはまず、膨潤槽３で膨潤処理が施される。この膨潤処理は、フィルム表面の異物除去、フィルム中に存在する可塑剤の除去、後工程における易染色性の付与、フィルムの可塑化などを目的として行われる。
【００２２】
本発明では、この膨潤処理工程は、膨潤槽３中の膨潤浴に原反フィルム１を浸漬して膨潤させながら、一軸延伸することにより行われる。そして、原反フィルム１から偏光フィルム９を得るまでの総延伸倍率に対する膨潤処理工程での延伸倍率の割合が５０％以上となるようにする。原反フィルム１から偏光フィルム９を得るまでの総延伸倍率に対する膨潤処理工程での延伸倍率の割合を、本明細書では以下、「膨潤処理での延伸倍率比」と呼ぶことがある。この膨潤処理での延伸倍率比は、好ましくは６０％以上である。膨潤処理での延伸倍率比を高くすることで、次の染色処理工程において二色性色素が配向しやすくなり、効率よく染色できる。また、得られる偏光フィルムが高温条件に晒されたときに、吸収軸と直交する方向の収縮率を低く抑えることができるようになる。偏光フィルムの吸収軸と直交する方向の収縮率を、本明細書では以下、「ＴＤ収縮率」と呼ぶことがある。
【００２３】
偏光フィルムが高温条件に晒されたときに、ＴＤ収縮率を低く抑える観点からは、膨潤処理での延伸倍率比を大きくすることが有利であるが、一方で本発明においては、この後の染色処理工程及びホウ酸処理工程のうち、少なくとも一つの工程でも一軸延伸することから、膨潤処理での延伸倍率比の上限は、通常９０％程度までである。
【００２４】
膨潤処理工程は、原反フィルム１を、通常１０〜７０℃程度、好ましくは２０〜５０℃の温度に保たれた膨潤浴が入った膨潤槽３を通過させることにより行われる。ここでの一軸延伸は、膨潤槽３における入口側ピンチロール３１と出口側ピンチロール３２の間で周速度に差をつけることにより行うことができる。膨潤処理の時間は、一軸延伸も含めて、通常２０〜３００秒であり、好ましくは４０〜２４０秒である。
【００２５】
膨潤槽３に用いる膨潤浴は、純水のほか、前記特許文献１（特開平 10-153709号公報）に記載されるホウ酸、また、塩化物を代表例とする無機塩、アルコール類を代表例とする水溶性有機溶媒などが ０.０１〜１０重量％の範囲で添加された水溶液であってもよい。ただし、この膨潤槽３では、実質的に溶解成分のない純水が好ましく用いられる。
【００２６】
膨潤処理工程において、フィルムが幅方向に膨潤してフィルムにシワが入るなどの問題が生じる場合には、エキスパンダーロール、スパイラルロール、クラウンロール、クロスガイダー、ベンドバー、テンタークリップなど、公知の拡幅装置でフィルムのシワを除きつつフィルムを搬送することができる。浴中のフィルム搬送を安定化させる目的で、膨潤浴中での水流を水中シャワーで制御したり、ＥＰＣ装置（Edge Position Controller、すなわち、フィルムの端部を検出し、フィルムの蛇行を防止する装置）などを併用したりすることも有用である。
【００２７】
［染色処理工程］
上述した一軸延伸を含む膨潤処理工程を経た後のポリビニルアルコール系樹脂フィルムは、二色性色素を含む染色浴が入った染色槽４を通す染色処理工程に付される。二色性色素としては通常、ヨウ素又は二色性の有機染料が用いられる。この染色処理は、ポリビニルアルコール系樹脂フィルムに二色性色素を吸着配向させる目的で行われ、その条件は、このような目的が達成できる範囲で、かつフィルムの極端な溶解、失透などの不具合が生じない範囲で決定される。
【００２８】
二色性色素としてヨウ素を用いる場合は、ヨウ素とともにヨウ化カリウムを含有する水溶液を染色浴とするのが好ましい。この場合は例えば、１０〜５０℃、好ましくは２０〜４０℃の温度で、かつ、水１００重量部に対し、ヨウ素を０.００３〜０.２重量部及びヨウ化カリウムを ０.１〜１０重量部含む水溶液中に、１０〜６００秒間、好ましくは３０〜２００秒間浸漬することにより、染色処理が行われる。ヨウ化カリウムに代えて他のヨウ化物、例えばヨウ化亜鉛などを用いてもよく、また、他のヨウ化物をヨウ化カリウムと併用してもよい。染色浴には、ヨウ化物以外の化合物、例えばホウ酸、塩化亜鉛、塩化コバルトなどを共存させてもよい。なお、ホウ酸を添加する場合でも、処理浴がヨウ素を含む点で、この後のホウ酸処理と区別される。水１００重量部に対し、ヨウ素を ０.００３重量部以上含む浴であれば、染色浴とみなすことができる。得られる偏光フィルムに高い偏光性能を与える観点からは、二色性色素としてヨウ素を用いるのが好ましい。
【００２９】
一方、二色性色素として水溶性の二色性染料を用いる場合は、例えば２０〜８０℃、好ましくは３０〜６０℃の温度で、かつ、水１００重量部に対し、二色性染料を ０.００１〜０.１重量部含む水溶液を染色浴とし、 そこに、１０〜６００秒間、好ましくは２０〜３００秒間浸漬することにより、染色処理が行われる。使用する二色性染料の水溶液は、染色助剤などを含有していてもよく、例えば、硫酸ナトリウムのような無機塩や、界面活性剤などを含有することができる。二色性染料は１種類だけ用いてもよいし、所望される色相に応じて２種類以上の二色性染料を併用することもできる。
【００３０】
染色処理工程においても、膨潤処理工程と同様に、エキスパンダーロール、スパイラルロール、クラウンロール、クロスガイダー、ベンドバーなどを、染色浴中及び／又は浴出入り口に適宜設置してもよい。また、染色処理工程においては、同時にフィルムを機械方向（ＭＤ）に一軸延伸してもよい。染色処理工程において一軸延伸する場合、その延伸倍率は、例えば １.１〜３倍の範囲となるようにすることが好ましい。染色処理工程において一軸延伸する場合は、やはり、染色槽４における入口側ピンチロール４１と出口側ピンチロール４２の間で周速度に差をつけることにより行うことができる。
【００３１】
［ホウ酸処理工程］
染色処理後のポリビニルアルコール系樹脂フィルムは、ホウ酸槽５でホウ酸処理工程に付される。このホウ酸処理は、二色性色素で染色されたポリビニルアルコール系樹脂フィルムを、ホウ酸槽５中のホウ酸水溶液に浸漬することにより行われる。ホウ酸水溶液におけるホウ酸の含有量は、水１００重量部あたり、通常２〜１５重量部程度、好ましくは３〜１２重量部である。先の染色処理において、二色性色素としてヨウ素を用いた場合、このホウ酸水溶液は、ヨウ化カリウムを含有するのが好ましい。ホウ酸水溶液がヨウ化カリウムを含有する場合、そのヨウ化カリウムの量は、水１００重量部あたり、通常４０重量部以下、好ましくは３０重量部以下である。またこのヨウ化カリウムは、水１００重量部あたり ０.１重量部以上、さらには１重量部以上含有させることが好ましい。ホウ酸水溶液への浸漬時間は、通常 ６０〜１,２００秒程度であり、好ましくは６０〜６００秒、さらに好ましくは６０〜４００秒である。ホウ酸含有水溶液の温度は、通常５０℃以上であり、好ましくは５０〜８５℃、より好ましくは５５〜８０℃である。
【００３２】
ホウ酸処理工程においても、処理浴中で同時にフィルムを機械方向（ＭＤ）に一軸延伸してもよい。ホウ酸処理工程において一軸延伸する場合は、やはり、ホウ酸槽５における入口側ピンチロール５１と出口側ピンチロール５２の間で周速度に差をつけることにより行うことができる。
【００３３】
［延伸処理工程］
本発明の製造方法では、ポリビニルアルコール系樹脂フィルムに対する一軸延伸は、前記した染色処理工程及びホウ酸処理工程のうちの少なくとも一つの工程で行われ、さらに前記した膨潤処理工程でも行われる。そして、原反フィルム１から偏光フィルム９を得るまでの総延伸倍率に対する膨潤処理工程での延伸倍率の割合、すなわち、先に定義した膨潤処理での延伸倍率比が５０％以上となるようにする。
【００３４】
このように、染色処理工程及びホウ酸処理工程のうち少なくとも一つの工程で一軸延伸を行うこと、及び膨潤処理工程でも一軸延伸を行い、膨潤処理での延伸倍率比が５０％以上となるようにすることを前提に、ポリビニルアルコール系樹脂フィルムの一軸延伸処理は、さらに膨潤処理工程の前に行ってもよいし、膨潤処理工程と染色処理工程の間、染色処理工程及びホウ酸処理工程の後に行ってもよい。ただ一般には、膨潤処理工程で上記したとおりの一軸延伸を行い、さらに染色処理工程及びホウ酸処理工程の一方又は双方で一軸延伸を行うことが好ましい。
【００３５】
膨潤処理工程、染色処理工程及びホウ酸処理工程での延伸は、それぞれの処理浴で膨潤した状態での延伸、すなわち湿式延伸によって行われる。本発明においては、上述したとおり、基本的に染色処理工程及びホウ酸処理工程のうち少なくとも一つの工程、並びに膨潤処理工程で延伸を行うので、すべての延伸を湿式にて行うのが好ましい。湿式での一軸延伸は一般に、周速の異なるロール間を通過させることにより行われる。
【００３６】
［水洗処理工程］
ホウ酸処理工程の後は、通常、水洗槽６で水洗処理が施される。水洗処理は、例えば、ホウ酸処理されたポリビニルアルコール系樹脂フィルムを、水に浸漬する方法、水をシャワーとして噴霧する方法、浸漬と噴霧を併用する方法などによって行うことができる。水洗処理における水の温度は、通常２〜４０℃であり、処理時間は、通常２〜１２０秒である。水洗処理は、１段で行ってもよいし、多段で行ってもよい。多段で水洗処理する場合は、いずれかの水洗槽において無機塩の水溶液で処理してもよい。この場合に用いる無機塩は、例えば、ヨウ化カリウム、ヨウ化ナトリウム、ヨウ化亜鉛、塩化亜鉛、硫酸ナトリウム、亜硫酸ナトリウムなどであることができる。これらの無機塩は、１種類を用いてもよく、また複数種を併用してもよい。さらに水洗槽で延伸されてもよく、例えば １.０５〜１.２倍程度に延伸されてもよい。
【００３７】
［乾燥工程］
水洗処理後のフィルムは、通常、乾燥炉８に導かれ、乾燥処理が施される。この乾燥は４０〜１００℃の温度、好ましくは５０〜１００℃の温度に保たれた乾燥炉８に、３０〜６００秒程度かけて通すことにより行われる。乾燥炉８は複数あってもよく、乾燥炉を複数設ける場合は、それぞれの乾燥炉の温度が同一でも異なっていてもよい。複数の乾燥炉を順次通して乾燥を行う場合は、乾燥炉の前段から乾燥炉の後段に向かって、温度が順次高くなるように温度勾配をつけるのが好ましい。
【００３８】
［偏光板の製造］
以上のようにして製造される偏光フィルム９は、その少なくとも片面に透明保護フィルムを貼合して、偏光板とすることができる。偏光フィルムへの透明保護フィルムの貼合には、接着剤が用いられる。透明保護フィルムとしては、例えば、トリアセチルセルロースやジアセチルセルロースのようなセルロースアセテート系樹脂フィルム、アクリル系樹脂フィルム、ポリエステル系樹脂フィルム、ポリアリレート系樹脂フィルム、ポリエーテルサルホン系樹脂フィルム、ノルボルネンのような環状オレフィンをモノマーとする環状ポリオレフィン系樹脂フィルムなどが用いられる。透明保護フィルムの厚みは、通常１０〜２００μm 程度であり、好ましくは１５０μm以下、さらに好ましくは１００μm以下である。偏光板は、一方の表面、すなわち、保護フィルムの露出面に、反射防止層や防眩層、ハードコート層、接着層など、公知の各種機能性層を有していてもよい。
【実施例】
【００３９】
以下、実施例及び比較例を示して、本発明をさらに具体的に説明するが、本発明はこれらの例によって限定されるものではない。
【００４０】
以下の実施例及び比較例においては、原反フィルムとして、平均重合度約 ２,４００、ケン化度９９.９モル％以上で、厚さ７５μmのポリビニルアルコールフィルムを用いた。また、膨潤浴、染色浴及びホウ酸処理浴は、それぞれ共通であり、次の組成及び温度のものを用いた。
【００４１】
膨潤浴：  純水、温度４０℃。
染色浴：  ヨウ素／ヨウ化カリウム／水の重量比が０.０３／５.０／１００の水溶液、温度３０℃。
ホウ酸処理浴：  ヨウ化カリウム／ホウ酸／水の重量比が １２／４.０／１００の水溶液、温度５６.５℃。
【００４２】
［実施例１］
ポリビニルアルコール原反フィルム１が弛まないように、フィルムの緊張状態を保ったまま、上の膨潤浴が入った膨潤槽３に５８秒間浸漬してフィルムを十分に膨潤させ、フィルムを初期の３.４９倍まで一軸延伸した。次に、上の染色浴が入った染色槽４に ６３秒間浸漬しつつ、延伸倍率約 １.２倍で一軸延伸を行った。その後、上のホウ酸処理浴が入ったホウ酸槽５に７６秒間浸漬した。さらに、１０℃の水が入った水洗槽６で約５秒間洗浄し、その後、約７０℃の乾燥炉８を１１０秒間かけて通過させ、乾燥を行った。原反からの総延伸倍率は ４.１９倍であった。こうして、二色性色素であるヨウ素が吸着配向したポリビニルアルコールからなる偏光フィルム９を得た。総延伸倍率に対する膨潤処理での延伸倍率比は８３％であった。
【００４３】
［実施例２］
ポリビニルアルコール原反フィルム１が弛まないように、フィルムの緊張状態を保ったまま、上の膨潤浴が入った膨潤槽３に７６秒間浸漬してフィルムを十分に膨潤させ、フィルムを初期の３.５５倍まで一軸延伸した。次に、上の染色浴が入った染色槽４に ７３秒間浸漬しつつ、延伸倍率約 １.５６倍で一軸延伸を行った。その後、上のホウ酸処理浴が入ったホウ酸槽５に７６秒間浸漬した。さらに、１０℃の水が入った水洗槽６で約５秒間洗浄し、その後、約７０℃の乾燥炉８を１１０秒間かけて通過させ、乾燥を行った。原反からの総延伸倍率は ５.５７倍であった。こうして、二色性色素であるヨウ素が吸着配向したポリビニルアルコールからなる偏光フィルム９を得た。総延伸倍率に対する膨潤処理での延伸倍率比は６４％であった。
【００４４】
［比較例１］
ポリビニルアルコール原反フィルム１が弛まないように、フィルムの緊張状態を保ったまま、上の膨潤浴が入った膨潤槽３に８９秒間浸漬してフィルムを十分に膨潤させ、フィルムを初期の １.４９倍まで一軸延伸した。次に、上の染色浴が入った染色槽４に１４８秒間浸漬しつつ、延伸倍率約 １.７１倍で一軸延伸を行った。その後、上のホウ酸処理浴が入ったホウ酸槽５に９６秒間浸漬しつつ、原反からの総延伸倍率が ５.４８倍になるまで一軸延伸を行った。さらに１０℃の水が入った水洗槽６で約５秒間洗浄し、その後、約７０℃の乾燥炉８を１１０秒間かけて通過させ、乾燥を行った。こうして、二色性色素であるヨウ素が吸着配向したポリビニルアルコールからなる偏光フィルム９を得た。総延伸倍率に対する膨潤処理での延伸倍率比は２７％であった。
【００４５】
［比較例２］
ポリビニルアルコール原反フィルム１が弛まないように、フィルムの緊張状態を保ったまま、上の膨潤浴が入った膨潤槽３に９６秒間浸漬してフィルムを十分に膨潤させ、フィルムを初期の １.８０倍まで一軸延伸した。次に、上の染色浴が入った染色槽４に１１４秒間浸漬しつつ、延伸倍率約 １.９６倍で一軸延伸を行った。その後、上のホウ酸処理浴が入ったホウ酸槽５に８７秒間浸漬しつつ、原反からの総延伸倍率が ５.５０倍になるまで一軸延伸を行った。さらに１０℃の水が入った水洗槽６で約５秒間洗浄し、その後、約７０℃の乾燥炉８を１１０秒間かけて通過させ、乾燥を行った。こうして、二色性色素であるヨウ素が吸着配向したポリビニルアルコールからなる偏光フィルム９を得た。総延伸倍率に対する膨潤処理での延伸倍率比は３３％であった。
【００４６】
［評価試験］
（ａ）単体透過率の測定
実施例１及び２並びに比較例１及び２で作製したそれぞれの偏光フィルムの単体透過率を、分光光度計“V-7100”（日本分光（株）製）を用いて測定した。
【００４７】
（ｂ）加熱による寸法変化の評価
実施例１及び２並びに比較例１及び２で作製したそれぞれの偏光フィルムを１００mm×１００mmの大きさにカットし、１００℃で２４時間加熱した。そして、試験片の加熱前の吸収軸（すなわち延伸方向）と直交する方向ＴＤの寸法（Ｌb ）と、加熱後の同じ方向の寸法（Ｌa ）を測定し、以下の式からＴＤ収縮率を求めた。
ＴＤ収縮率＝〔(Ｌb−Ｌa)／Ｌb〕×１００（％）
【００４８】
以上の評価試験の結果を、各例における製造条件の主な変数とともに表１にまとめた。
【００４９】
【表１】
2012003173.tif 000003
【００５０】
表１に示すように、総延伸倍率に対する膨潤処理での延伸倍率比が５０％以上である実施例１及び２の偏光フィルムは、加熱後のＴＤ収縮率が小さいことがわかる。また、膨潤処理での延伸倍率比が５０％を下回る比較例１及び２に比べ、染色時間が短いにもかかわらず、単体透過率が低く、短時間でも効率よく染色されていることがわかる。
【符号の説明】
【００５１】
１……原反フィルム、
２……原反ロール、
３……膨潤槽、
４……染色層、
５……ホウ酸槽、
６……水洗槽、
８……乾燥炉、
９……偏光フィルム、
３１，３２，４１，４２，５１，５２……ピンチロール。
【図１】
2012003173.tif 000004